(57)【要約】【課題】ロール転写時のせん断負荷による負極活物質粒子の割れを抑制すること。【解決手段】二次電池の製造方法は、（Ｅ）樹脂粒子層を、負極合材層の表面に配置すること、および（Ｆ）ロール転写によって、樹脂粒子層が配置された負極合材層を、集電箔の表面に配置することにより、負極を製造することを含む。【選択図】図１
2018060638.tif 000002
【特許請求の範囲】
【請求項１】
樹脂粒子、バインダおよび溶媒を含有する第１造粒粉末を調製すること、
負極活物質粒子、バインダおよび溶媒を含有する第２造粒粉末を調製すること、
ロール成形によって、前記第１造粒粉末を層状に成形することにより、樹脂粒子層を形成すること、
ロール成形によって、前記第２造粒粉末を層状に成形することにより、負極合材層を形成すること、
前記樹脂粒子層を、前記負極合材層の表面に配置すること、
ロール転写によって、前記樹脂粒子層が配置された前記負極合材層を、集電箔の表面に配置することにより、負極を製造すること、
前記負極合材層は、前記樹脂粒子層と前記集電箔との間に配置され、
正極活物質粒子を含む正極合材層を形成することにより、正極を製造すること、および
前記樹脂粒子層に前記正極合材層を積層することにより、前記負極および前記正極を含む二次電池を製造すること、
を含む、二次電池の製造方法。
【発明の詳細な説明】
【技術分野】
【０００１】
本開示は、二次電池の製造方法に関する。
【背景技術】
【０００２】
特開２０１６−１０３４３３号公報（特許文献１）には、ロール成形によって、負極活物質粒子を含む造粒粉末を層状に成形することにより、負極合材層を形成すること、および、ロール転写によって、負極合材層を集電箔の表面に配置することが開示されている。
【先行技術文献】
【特許文献】
【０００３】
【特許文献１】特開２０１６−１０３４３３号公報
【発明の概要】
【発明が解決しようとする課題】
【０００４】
ロール転写の際、ロールの表面から負極合材層の表面に、大きなせん断負荷が加わることがある。これにより、負極合材層の表面において、負極活物質粒子が割れることがある。負極活物質粒子が割れると、電池性能が低下する可能性がある。
【課題を解決するための手段】
【０００５】
以下、本開示の技術的構成および作用効果が説明される。ただし、本開示の作用メカニズムは推定を含んでおり、その正否により本開示の発明の範囲が限定されるべきではない。
【０００６】
本開示の二次電池の製造方法は、以下の（Ａ）〜（Ｈ）を含む。
（Ａ）樹脂粒子、バインダおよび溶媒を含有する第１造粒粉末を調製する。
（Ｂ）負極活物質粒子、バインダおよび溶媒を含有する第２造粒粉末を調製する。
（Ｃ）ロール成形によって、第１造粒粉末を層状に成形することにより、樹脂粒子層を形成する。
（Ｄ）ロール成形によって、第２造粒粉末を層状に成形することにより、負極合材層を形成する。
（Ｅ）樹脂粒子層を、負極合材層の表面に配置する。
（Ｆ）ロール転写によって、樹脂粒子層が配置された負極合材層を、集電箔の表面に配置することにより、負極を製造する。負極合材層は、樹脂粒子層と集電箔との間に配置される。
（Ｇ）正極活物質粒子を含む正極合材層を形成することにより、正極を製造する。
（Ｈ）樹脂粒子層に正極合材層を積層することにより、負極および正極を含む二次電池を製造する。
【０００７】
本開示の製造方法では、上記（Ｅ）および（Ｆ）に示されるように、負極合材層の表面に樹脂粒子層が配置された後、ロール転写が行われる。樹脂粒子層は、緩衝材として機能する。すなわち樹脂粒子層は、ロールの表面から負極合材層の表面に加わるせん断負荷を緩和する。これにより、負極合材層の表面において、負極活物質粒子が割れることが抑制される。
【０００８】
負極合材層の表面に配置された樹脂粒子層は、セパレータとして機能し得る。したがって、樹脂粒子層に正極合材層を積層することにより、二次電池を製造することができる。二次電池では性能の向上が期待できる。負極活物質粒子の割れが抑制されているためである。
【図面の簡単な説明】
【０００９】
【図１】図１は、本開示の実施形態に係る二次電池の製造方法の概略を示すフローチャートである。
【図２】図２は、本開示の実施形態に係る電極製造装置の構成の一例を示す概略図である。
【図３】図３は、本開示の実施形態に係る二次電池の構成の一例を示す概略断面図である。
【発明を実施するための形態】
【００１０】
以下、本開示の実施形態（以下「本実施形態」と記される）が説明される。ただし、以下の説明は、本開示の発明の範囲を限定するものではない。
【００１１】
＜二次電池の製造方法＞
以下では、一例としてリチウムイオン二次電池の製造方法が説明される。ただし、本実施形態の二次電池は、リチウムイオン二次電池に限定されるべきではない。
【００１２】
本実施形態の二次電池がリチウムイオン二次電池である場合には、負極活物質粒子の割れが抑制されることにより、たとえば、リチウム（Ｌｉ）析出耐性の向上が期待される。「Ｌｉ析出耐性」とは、たとえば、ハイレート充電等のＬｉが析出しやすい条件下においても、Ｌｉを析出させない能力を示す。Ｌｉ析出耐性が高いリチウムイオン二次電池は、たとえば、車載用の動力電源として有用である。ただし、本実施形態の二次電池は、車載用に限定されず、あらゆる用途に適用可能である。
【００１３】
図１は、本実施形態に係る二次電池の製造方法の概略を示すフローチャートである。二次電池の製造方法は、（Ａ）第１造粒粉末の調製、（Ｂ）第２造粒粉末の調製、（Ｃ）樹脂粒子層の形成、（Ｄ）負極合材層の形成、（Ｅ）樹脂粒子層の配置、（Ｆ）負極の製造、（Ｇ）正極の製造、および（Ｈ）二次電池の製造を含む。
ここで（Ａ）第１造粒粉末の調製〜（Ｆ）負極の製造までは、二次電池用負極の製造方法を構成する。以下、二次電池の製造方法が順を追って説明される。
【００１４】
《（Ａ）第１造粒粉末の調製》
二次電池の製造方法は、（Ａ）樹脂粒子、バインダおよび溶媒を含有する第１造粒粉末を調製することを含む。
【００１５】
本明細書の「造粒粉末」は、固体粒子（樹脂粒子または負極活物質粒子）およびバインダを含む複合粒子の集合体を示す。第１造粒粉末は、一般的な湿式造粒により調製され得る。たとえば、樹脂粒子の粉末、バインダおよび溶媒が攪拌されることにより、第１造粒粉末が調製され得る。攪拌には、一般的な攪拌造粒装置が使用され得る。
【００１６】
樹脂粒子は、たとえば、ポリエチレン（ＰＥ）粒子、ポリプロピレン（ＰＰ）粒子等のポリオレフィン粒子を含む。樹脂粒子は、好ましくはＰＥ粒子を含む。後述されるように、樹脂粒子は、樹脂粒子層（すなわちセパレータ）を構成することになる。樹脂粒子がＰＥ粒子を含むことにより、セパレータにシャットダウン機能が付与され得る。シャットダウン機能とは、二次電池１００が発熱した際に、電荷担体（リチウムイオン）がセパレータ内を透過することを遮断する機能である。本実施形態では、樹脂粒子が溶融することにより、樹脂粒子層１３内の細孔が閉塞され、電荷担体の透過が遮断される。
【００１７】
シャットダウン機能の観点から、ＰＥ粒子は９５℃以上１０５℃以下の融点を有することが望ましい。たとえば、５０００以上２５０００以下の質量平均分子量を有するＰＥは、９５℃以上１０５℃以下の融点を有し得る。
【００１８】
樹脂粒子層１３（セパレータ）のイオン透過率は、たとえば、樹脂粒子の粒径等により調整され得る。樹脂粒子は、たとえば、０．５〜５μｍ程度の平均粒径を有してもよい。本明細書の「平均粒径」は、レーザ回折散乱法によって測定される体積基準の粒度分布において、微粒側から累積５０％の粒径を示すものとする。
【００１９】
バインダは、粉末状であってもよいし、溶液状であってもよい。バインダは、樹脂粒子およびバインダの合計に対して、たとえば、１〜２０質量％程度の質量比率を有する。バインダは、たとえば、カルボキシメチルセルロース（ＣＭＣ）、スチレンブタジエンゴム（ＳＢＲ）、ポリアクリル酸（ＰＡＡ）、ポリテトラフルオロエチレン（ＰＴＦＥ）等でよい。バインダは、１種単独で使用されてもよいし、２種以上が組み合わされて使用されてもよい。
【００２０】
溶媒は、バインダの種類に応じて選択される。たとえば、バインダとしてＳＢＲが使用される場合は、溶媒としてイオン交換水が使用できる。第１造粒粉末は、たとえば、６５〜８５質量％程度の固形分率を有するように調製される。ただし、混合物が塗料化しない限り、固形分率は６５〜８５質量％の範囲に限定されるべきではない。本明細書の「固形分率」は、造粒粉末のうち、溶媒以外の成分が占める質量比率を示すものとする。
【００２１】
《（Ｂ）第２造粒粉末の調製》
二次電池の製造方法は、（Ｂ）負極活物質粒子、バインダおよび溶媒を含有する第２造粒粉末を調製することを含む。
【００２２】
第２造粒粉末も、第１造粒粉末と同様に、一般的な湿式造粒により調製され得る。たとえば、負極活物質粒子の粉末、バインダおよび溶媒が攪拌されることにより、第２造粒粉末が調製され得る。
【００２３】
負極活物質粒子は、たとえば、１〜２０μｍ程度の平均粒径を有する。負極活物質粒子は、典型的には、黒鉛粒子を含む。黒鉛粒子は、天然黒鉛の粒子であってもよいし、人造黒鉛の粒子であってもよい。黒鉛粒子は、たとえば、鱗片状黒鉛が球形化されたものであってもよい。黒鉛粒子は、その表面が非黒鉛質炭素によって被覆されていてもよい。
【００２４】
黒鉛粒子は、ロール転写時のせん断負荷により割れやすい傾向がある。黒鉛結晶がへき開しやすいためと考えられる。黒鉛粒子が割れることにより、黒鉛粒子を被覆している非黒鉛質炭素が剥がれることもある。黒鉛粒子が割れる、あるいは非黒鉛質炭素が剥がれることにより、新生面が露出する。新生面は電解液との反応性が高い。そのため電解液と新生面との反応によって厚い被膜が形成され、Ｌｉが析出しやすくなる、すなわちＬｉ析出耐性が低下する可能性がある。本実施形態では、樹脂粒子層１３により、黒鉛粒子の割れが抑制される。これにより二次電池１００において、Ｌｉ析出耐性の向上が期待される。
【００２５】
バインダは、粉末状であってもよいし、溶液状であってもよい。バインダは、負極活物質粒子およびバインダの合計に対して、たとえば、０．５〜５質量％程度の質量比率を有する。バインダは、たとえば、ＣＭＣ、ＳＢＲ、ＰＡＡ、ＰＴＦＥ等でよい。バインダは、１種単独で使用されてもよいし、２種以上が組み合わされて使用されてもよい。
【００２６】
樹脂粒子層１３と負極合材層１２との接着強度の観点から、樹脂粒子層１３に含有されるバインダと、負極合材層１２に含有されるバインダとは、親和性が高い組み合わせであることが好ましい。たとえば、樹脂粒子層１３がバインダとしてＳＢＲを含有し、負極合材層１２がバインダとしてＣＭＣを含有する態様等が考えられる。
【００２７】
溶媒は、バインダ種に応じて選択される。たとえば、バインダとしてＣＭＣおよびＳＢＲ、ＰＡＡが使用される場合、イオン交換水が溶媒として使用できる。第２造粒粉末は、たとえば、６５〜８５質量％程度の固形分率を有するように調製される。ただし、混合物が塗料化しない限り、固形分率は６５〜８５質量％の範囲に限定されるべきではない。
【００２８】
《（Ｃ）樹脂粒子層の形成》
二次電池の製造方法は、（Ｃ）ロール成形によって、第１造粒粉末を層状に成形することにより、樹脂粒子層１３を形成することを含む。
【００２９】
本明細書の「ロール成形」は、一対の回転ロール間のロール隙に、粉末を供給することにより、粉末を層状（シート状）に成形することを示す。
【００３０】
図２は、本実施形態に係る電極製造装置の構成の一例を示す概略図である。電極製造装置２００は、第１ホッパー２１１および第２ホッパー２１２を備える。電極製造装置２００では、ロールｔоロール方式で電極が製造される。電極製造装置２００は、第１ロール２０１、第２ロール２０２、第３ロール２０３、第４ロール２０４、第５ロール２０５、および第６ロール２０６を備える。
【００３１】
各ロールは、図示されていない駆動装置に接続されている。各ロールは、各ロールに描かれた矢印の方向に回転駆動する。第１ロール２０１の周速がＶａ、第２ロール２０２の周速がＶｂ、第３ロール２０３の周速がＶｃ、第４ロール２０４の周速がＶｄ、第５ロール２０５の周速がＶｅ、第６ロール２０６の周速がＶｆとされるとき、Ｖａ〜Ｖｆは、好ましくは、Ｖａ≒Ｖｃ＜Ｖｂ≒Ｖｄ＜Ｖｅ＜Ｖｆの関係を満たす。ここで「≒」は、左辺の値および右辺の値のうち大きい方の値に対する、左辺の値と右辺の値との差の比率が、５％以内であることを示している。
【００３２】
第１造粒粉末は、第１ホッパー２１１に充填される。第１ホッパー２１１は、第１ロール２０１と第２ロール２０２との間のロール隙に、第１造粒粉末を供給する。ロール隙において、第１造粒粉末は層状に成形される。これにより、樹脂粒子層１３が形成される。第２ロール２０２の周速（Ｖｂ）が、第１ロール２０１の周速（Ｖａ）よりも速いことにより、樹脂粒子層１３は、第２ロール２０２の表面に形成されることになる。
【００３３】
第２ロール２０２は、第２ロール２０２と第５ロール２０５との間のロール隙に、樹脂粒子層１３を搬送する。第５ロール２０５の周速（Ｖｅ）が、第２ロール２０２の周速（Ｖｂ）よりも速いことにより、樹脂粒子層１３が第２ロール２０２の表面から第５ロール２０５の表面へと移動することになる。本明細書では、このように、一対の回転ロール間のロール隙において、一方のロールの表面から、他方のロールの表面へと物質が移動することが「ロール転写」と称される。
【００３４】
《（Ｄ）負極合材層の形成》
二次電池の製造方法は、（Ｄ）ロール成形によって、第２造粒粉末を層状に成形することにより、負極合材層１２を形成することを含む。
【００３５】
第２造粒粉末は、第２ホッパー２１２に充填される。第２ホッパー２１２は、第３ロール２０３と第４ロール２０４との間のロール隙に、第２造粒粉末を供給する。ロール隙において、第２造粒粉末は層状に成形される。これにより、負極合材層１２が形成される。第４ロール２０４の周速（Ｖｄ）が、第３ロール２０３の周速（Ｖｃ）よりも速いことにより、負極合材層１２は、第４ロール２０４の表面に形成されることになる。
【００３６】
負極合材層１２は、樹脂粒子層１３の幅寸法よりも２ｍｍ以上狭い幅寸法を有するように形成されることが望ましい。二次電池１００において、樹脂粒子層１３（セパレータ）から、負極合材層１２がはみ出ることによる短絡を抑制するためである。なお「幅寸法」とは、図２において負極合材層１２および樹脂粒子層１３が搬送される方向と直交する方向の寸法を示している。
【００３７】
《（Ｅ）樹脂粒子層の配置》
二次電池の製造方法は、（Ｅ）樹脂粒子層１３を、負極合材層１２の表面に配置することを含む。
【００３８】
第４ロール２０４は、第４ロール２０４と第５ロール２０５との間のロール隙に、負極合材層１２を搬送する。第５ロール２０５は、第４ロール２０４と第５ロール２０５との間のロール隙に、樹脂粒子層１３を搬送する。ロール隙では、負極合材層１２の表面に樹脂粒子層１３が配置される。
【００３９】
第５ロール２０５の周速（Ｖｅ）が、第４ロール２０４の周速（Ｖｄ）よりも速いことにより、負極合材層１２は、第５ロール２０５側（樹脂粒子層１３の表面）に転写される。このとき、第５ロール２０５と第４ロール２０４との周速差により、負極合材層１２にせん断負荷が加わる。しかし樹脂粒子層１３の表面は、第５ロール２０５の表面（典型的には金属）よりも柔らかいため、負極合材層１２に加わるせん断負荷が緩和される。
【００４０】
本実施形態では、樹脂粒子層１３および負極合材層１２の両方が湿潤状態であるため、樹脂粒子層１３と負極合材層１２とが馴染みやすい。そのため層間の接着強度が向上することが期待される。
【００４１】
《（Ｆ）負極の製造》
二次電池の製造方法は、（Ｆ）ロール転写によって、樹脂粒子層１３が配置された負極合材層１２を、集電箔１１の表面に配置することにより、負極１０を製造することを含む。負極合材層１２は、樹脂粒子層１３と集電箔１１との間に配置される。
【００４２】
第５ロール２０５は、樹脂粒子層１３が配置された負極合材層１２を、第５ロール２０５と第６ロール２０６との間のロール隙に搬送する。第６ロール２０６は、集電箔１１を第５ロール２０５と第６ロール２０６との間のロール隙に搬送する。集電箔１１は、たとえば、銅（Ｃｕ）箔等でよい。
【００４３】
第６ロール２０６の周速（Ｖｆ）が、第５ロール２０５の周速（Ｖｅ）よりも速いことにより、樹脂粒子層１３が配置された負極合材層１２は、集電箔１１の表面に配置されることになる。これにより負極１０が製造される。
【００４４】
ロール転写の際、第６ロール２０６と第５ロール２０５との周速差により、せん断負荷が発生する。しかし樹脂粒子層１３が緩衝材として機能するため、第５ロール２０５の表面から負極合材層１２の表面に加わるせん断負荷は緩和される。これにより、負極合材層１２の表面における負極活物質粒子の割れが抑制される。
【００４５】
樹脂粒子層１３の厚さは、第１ロール２０１と第２ロール２０２との間のロール隙、第４ロール２０４と第５ロール２０５との間のロール隙、および第５ロール２０５と第６ロール２０６との間のロール隙により調整される。樹脂粒子層１３は、乾燥後に好ましくは１０μｍ以上３０μｍ以下（より好ましくは１０μｍ以上２０μｍ以下）の厚さを有するように形成される。乾燥後の樹脂粒子層１３が１０μｍ以上の厚さを有することにより、樹脂粒子層１３のシャットダウン機能の向上が期待できる。
【００４６】
その後、負極１０が乾燥されてもよい。乾燥には、たとえば、熱風乾燥炉が使用される。本実施形態では、１つの乾燥炉で、樹脂粒子層１３および負極合材層１２が同時に乾燥され得るため、製造コストの低減が期待できる。
【００４７】
片面に樹脂粒子層１３および負極合材層１２が形成された負極１０を、第６ロール２０６に供給することにより、集電箔１１の両面に、樹脂粒子層１３および負極合材層１２を形成することもできる。（Ｈ）二次電池の製造に先立ち、負極１０は、二次電池１００の仕様に応じて、所定の寸法（厚さ、長さおよび幅）に加工される。
【００４８】
《（Ｇ）正極の製造》
二次電池の製造方法は、（Ｇ）正極活物質粒子を含む正極合材層２２を形成することにより、正極２０を製造することを含む。
【００４９】
たとえば、正極活物質粒子、導電材およびバインダを含有する塗料が調製される。塗料が集電箔２１の表面に塗工され、乾燥されることにより、正極活物質粒子を含む正極合材層２２が形成される。これにより正極２０が製造される。正極２０は、負極１０と同様にロール成形およびロール転写により製造されてもよい。（Ｈ）二次電池の製造に先立ち、正極２０は、二次電池１００の仕様に応じて、所定の寸法に加工される。
【００５０】
集電箔２１は、たとえば、アルミニウム（Ａｌ）箔でよい。正極活物質粒子は、たとえば、ＬｉＣｏＯ2、ＬｉＮｉＯ2、ＬｉＭｎＯ2、ＬｉＭｎ2Ｏ4、ＬｉＮｉ1/3Ｃｏ1/3Ｍｎ1/3Ｏ2等のＬｉ含有金属酸化物の粒子、あるいはＬｉＦｅＰＯ4等のＬｉ含有リン酸塩の粒子等でよい。導電材は、たとえば、カーボンブラック等でよい。バインダは、たとえば、ポリフッ化ビニリデン（ＰＶｄＦ）等でよい。
【００５１】
《（Ｈ）二次電池の製造》
二次電池の製造方法は、（Ｈ）樹脂粒子層１３に正極合材層２２を積層することにより、負極１０および正極２０を含む二次電池１００を製造することを含む。
【００５２】
たとえば、負極１０と正極２０とが積層され、渦巻状に巻回されることにより、巻回型の電極群が構成される。負極１０と正極２０とが、交互に積層されることにより、積層型の電極群が構成されてもよい。電極群および電解液が所定の外装体に収納される。電解液は、非プロトン性溶媒（エチレンカーボネート、ジメチルカーボネート等）に、Ｌｉ塩（ＬｉＰＦ6等）を溶解させた液体電解質である。外装体が密閉されることにより、二次電池１００が製造される。
【００５３】
外装体は、たとえば、Ａｌ合金、ステンレス等の金属筐体である。外装体は、たとえば、角形（扁平直方体）、円筒形等の外形を有する。外装体は、所定の密閉性を有する限り、たとえば、アルミラミネートフィルム製の袋等であってもよい。
【００５４】
図３は、本実施形態に係る二次電池の構成の一例を示す概略断面図である。二次電池１００は、負極１０および正極２０を含む。負極１０は、集電箔１１、負極合材層１２および樹脂粒子層１３を含む。負極合材層１２は、集電箔１１と樹脂粒子層１３との間に配置されている。
【００５５】
正極合材層２２は、樹脂粒子層１３に積層されている。樹脂粒子層１３は、セパレータとして機能する。すなわち、樹脂粒子層１３は、負極合材層１２と正極合材層２２とを電気的に隔絶する。さらに樹脂粒子層１３は、樹脂粒子間の空隙に電解液を保持する。
【００５６】
二次電池１００では、負極合材層１２の表面において、負極活物質粒子の割れが抑制されている。そのため、二次電池１００では、Ｌｉ析出耐性の向上が期待される。
【実施例】
【００５７】
以下、実施例が説明される。ただし、以下の例は本開示の発明の範囲を限定するものではない。
【００５８】
＜リチウムイオン二次電池の製造＞
以下のように、各種のリチウムイオン二次電池が製造された。
【００５９】
《実施例１》
（Ａ）第１造粒粉末の調製
以下の材料が準備された。
樹脂粒子：ＰＥ粒子（三井化学社製「ケミパール（商品名）」，質量平均分子量；５０００〜２５０００，平均粒径；３μｍ）
バインダ：ＳＢＲ（ＪＳＲ社製）
溶媒：イオン交換水
攪拌造粒装置：フードプロセッサー（山本電気社製）
【００６０】
攪拌造粒装置により、樹脂粒子、バインダおよび溶媒が攪拌されることにより、第１造粒粉末が調製された。攪拌時間は１５秒とされた。樹脂粒子とバインダとの質量比は「樹脂粒子：バインダ＝９０：１０」とされた。第１造粒粉末の固形分率は７０質量％とされた。
【００６１】
（Ｂ）第２造粒粉末の調製
以下の材料が準備された。
負極活物質粒子：非黒鉛質炭素によって被覆された天然黒鉛粒子（日立化成社製）
バインダ：ＣＭＣ（日本製紙社製）
溶媒：イオン交換水
【００６２】
攪拌造粒装置により、負極活物質粒子、バインダおよび溶媒が攪拌されることにより、第２造粒粉末が調製された。負極活物質粒子とバインダとの質量比は「負極活物質粒子：バインダ＝９７：３」とされた。第２造粒粉末の固形分率は７０質量％とされた。
【００６３】
（Ｃ）樹脂粒子層の形成〜（Ｆ）負極の製造
図２に示される電極製造装置２００が準備された。第１ホッパー２１１に第１造粒粉末が充填された。第２ホッパー２１２に第２造粒粉末が充填された。
【００６４】
第１ロール２０１と第２ロールとの間のロール隙において、ロール成形により樹脂粒子層１３が形成された。第３ロール２０３と第４ロール２０４との間のロール隙において、ロール成形により負極合材層１２が形成された。第４ロール２０４と第５ロール２０５との間のロール隙において、樹脂粒子層１３が負極合材層１２の表面に配置された。第５ロール２０５と第６ロール２０６との間のロール隙において、ロール転写により、樹脂粒子層１３が配置された負極合材層１２が、集電箔１１（Ｃｕ箔）の表面に配置された。これにより、負極１０が製造された。乾燥炉により負極１０が乾燥された。乾燥後、樹脂粒子層１３の厚さは１０μｍであった。
【００６５】
（Ｇ）正極の製造
正極活物質粒子、導電材、バインダおよび溶媒が混合されることにより、塗料が調製された。塗料が集電箔２１の表面に塗工されることにより、正極活物質粒子を含む正極合材層２２が形成された。これにより正極２０が製造された。
【００６６】
（Ｈ）二次電池の製造
負極１０および正極２０が所定の寸法に加工された。負極１０および正極２０が積層され、巻回されることにより、電極群が構成された。外装体としてアルミラミネートフィルム製の袋が準備された。外装体に電極群および電解液が収納された。ヒートシーラにより、外装体が封止された。以上より、実施例１に係る二次電池１００が製造された。
【００６７】
《実施例２》
乾燥後の樹脂粒子層１３が２０μｍの厚さを有するように形成されることを除いては、実施例１と同じ手順により、実施例２に係る二次電池が製造された。
【００６８】
《比較例１》
樹脂粒子層が形成されないことを除いては、実施例１と同じ手順により、負極が製造された。セパレータとして、ＰＥ製の多孔質フィルム（厚さ２０μｍ，宇部興産社製）が準備された。多孔質フィルムを間に挟んで、負極および正極が積層され、巻回されることにより、電極群が構成された。これらを除いては、実施例１と同じ手順により、二次電池が製造された。
【００６９】
《比較例２》
樹脂粒子層が形成されないことを除いては、実施例１と同じ手順により、負極が製造された。乳化分散機により、ＰＥ粒子、バインダおよび溶媒を含有する塗料が調製された。グラビアコータにより、負極（負極合材層）の表面に塗料が塗工され、乾燥された。これにより、樹脂粒子層が形成された。これらを除いては実施例１と同じ手順により、比較例２に係る二次電池が製造された。
【００７０】
＜評価＞
以下のようにして、負極および二次電池が評価された。以下では、電流レートの単位として「Ｃ」が使用される。「１Ｃ」は、１時間の定電流充電により、０％のＳＯＣが１００％のＳＯＣに達する電流レートと定義されている。「ＳＯＣ（Ｓｔａｔｅ  Ｏｆ  Ｃｈａｒｇｅ）」は、満充電容量に対する現在の充電容量の比率を示すものとする。
【００７１】
《光沢度》
負極の光沢度（６０度鏡面光沢度）が測定された。光沢度は、「ＪＩＳ  Ｚ  ８７４１：鏡面光沢度−測定方法」に準拠して測定された。測定には、市販の鏡面光沢度測定機が使用された。結果は下記表１に示されている。光沢度が低い程、負極合材層の表面における負極活物質粒子の割れが抑制されていることを示している。
【００７２】
《Ｌｉ析出耐性》
電池の初期容量が測定された。電池のＳＯＣが８０％に調整された。下記のパルス充電およびパルス放電の一巡が１サイクルと定義され、２００サイクルが実行された。
パルス充電：５０Ｃ×５秒
パルス放電：５０Ｃ×５秒
【００７３】
２００サイクル終了後、サイクル後容量が測定された。サイクル後容量が初期容量で除されることにより、容量維持率が算出された。結果は下記表１に示されている。容量維持率が高い程、Ｌｉ析出耐性に優れることを示している。
【００７４】
《シャットダウン（ｓｈｕｔｄｏｗｎ，ＳＤ）温度》
２５℃において、電池が５Ｃの電流レートで連続充電された。充電中、電池電圧および電池の表面温度が測定された。電池電圧が急上昇した時の電池の表面温度が測定された。結果は、下記表１に示されている。電池電圧の急上昇は、樹脂粒子層が溶融することにより、樹脂粒子層内のイオン透過が遮断されたこと（シャットダウン）を示している。ＳＤ温度は、９５℃以上１０５℃以下であることが望ましい。
【００７５】
【表１】
2018060638.tif 000003
【００７６】
＜結果＞
上記表１に示されるように、実施例は負極の光沢度が低く、Ｌｉ析出耐性に優れている。樹脂粒子層が負極合材層の表面に配置された後に、負極合材層のロール転写が行われたため、負極合材層の表面における負極活物質粒子の割れが抑制されたものと考えられる。実施例の樹脂粒子層は、多孔質フィルムと同等のシャットダウン温度を示した。
【００７７】
比較例２は、負極が一旦乾燥された後に、グラビア塗工により樹脂粒子層が形成されている。比較例２では、２回の乾燥が必要であり、１回の乾燥で負極を製造することができる実施例よりも製造コストが高くなると考えられる。
【００７８】
今回開示された実施形態および実施例はすべての点で例示であって、制限的なものではないと考えられるべきである。本開示の発明の範囲は、上記の説明ではなくて、特許請求の範囲によって示され、特許請求の範囲と均等の意味および範囲内でのすべての変更が含まれることが意図される。
【符号の説明】
【００７９】
１０  負極、１１，２１  集電箔、１２  負極合材層、１３  樹脂粒子層、２０  正極、２２  正極合材層、１００  二次電池、２００  電極製造装置、２０１  第１ロール、２０２  第２ロール、２０３  第３ロール、２０４  第４ロール、２０５  第５ロール、２０６  第６ロール、２１１  第１ホッパー、２１２  第２ホッパー。
【図１】
2018060638.tif 000004
【図２】
2018060638.tif 000005
【図３】
2018060638.tif 000006